(57)【特許請求の範囲】
【請求項１】
下記酸化物基準のモル％で、
Ｐ2Ｏ5                    ２５〜５０、
ＳｎＯに換算したスズ酸化物  ０〜７０、
ＺｎＯ                      ０〜５０、
ＭｇＯ                      ０〜５０、
Ｉｎ2Ｏ3                ０．１〜１２、
ＷＯ3                       ０〜１５、
Ｌｉ2Ｏ＋Ｎａ2Ｏ＋Ｋ2Ｏ     ０〜２０、
Ｂ2Ｏ3                      ０〜２０、
Ａｌ2Ｏ3                    ０〜１０、
ＳｉＯ2                     ０〜１０、
を含み、かつ、ＳｎＯに換算したスズ酸化物、ＺｎＯおよびＭｇＯの合量が３０〜７０モル％であり、軟化点が６２０℃以下である低吸湿性ガラスフリット。
【請求項２】
請求項１に記載の低吸湿性ガラスフリット４０〜９９重量％と、セラミックス粉末１〜６０重量％とから実質的になるガラスセラミックス組成物であって、該ガラスセラミックス組成物を焼成して得られる焼成体の、５０〜２５０℃における平均線膨張係数が６０×１０-7〜９０×１０-7／℃であるガラスセラミックス組成物。
【請求項３】
請求項１に記載の低吸湿性ガラスフリットまたは請求項２に記載のガラスセラミックス組成物を焼成して得られる焼成体。
【発明の詳細な説明】
【０００１】
【発明の属する技術分野】
本発明は、プラズマディスプレイパネル（ＰＤＰ）、蛍光表示管（ＶＦＤ）、等のフラットディスプレイパネルにおける封着、被覆、等に用いられ吸湿性の低い低融点ガラスフリットおよび該低融点ガラスフリットを含有するガラスセラミックス組成物に関する。
【０００２】
【従来の技術】
低融点ガラスフリットは、フラットディスプレイパネルにおける封着、被覆、等に用いられているが、近年、鉛やカドミウムを含まないものが求められている。そのようなものとしてリン酸スズ酸化物ガラスフリットが知られている。たとえば特開平９−２３５１３６には、鉛やカドミウムを含まず、ＢａＯ、ＭｇＯ、ＣａＯ、ＳｒＯ、ＣｕＯ、ＮｉＯ、ＭｎＯ、ＣｏＯ、Ｆｅ2Ｏ3、Ｂｉ2Ｏ3、Ｓｂ2Ｏ3、ＴｉＯ2およびＺｒＯ2の合量が０．０１〜１０モル％であるリン酸スズ酸化物系低融点ガラスが開示されている。
【０００３】
【発明が解決しようとする課題】
しかし従来の低融点ガラスフリットは吸湿性が高いものが多く、保存している間に空気中の湿気を吸って濡れた状態となり、粉末状態での保存が困難な場合があった。
【０００４】
本発明は、フラットディスプレイパネルにおける封着、被覆、等に用いられ、鉛やカドミウムを含まず、かつ吸湿性の低い低融点ガラスフリット、および、該低融点ガラスフリットを含有するガラスセラミックス組成物の提供を目的とする。
【０００５】
【課題を解決するための手段】
本発明は、実質的に下記酸化物基準のモル％で、
Ｐ2Ｏ5                    ２５〜５０、
ＳｎＯに換算したスズ酸化物  ０〜７０、
ＺｎＯ                      ０〜５０、
ＭｇＯ                      ０〜５０、
Ｉｎ2Ｏ3                ０．１〜１２、
ＷＯ3                       ０〜１５、
Ｌｉ2Ｏ＋Ｎａ2Ｏ＋Ｋ2Ｏ     ０〜２０、
Ｂ2Ｏ3                      ０〜２０、
Ａｌ2Ｏ3                    ０〜１０、
ＳｉＯ2                     ０〜１０、
からなり、かつ、ＳｎＯに換算したスズ酸化物、ＺｎＯおよびＭｇＯの合量が３０〜７０モル％であり、軟化点が６２０℃以下である低吸湿性ガラスフリットを提供する。
【０００６】
また、前記低吸湿性ガラスフリット４０〜９９重量％と、セラミックス粉末１〜６０重量％とから実質的になるガラスセラミックス組成物であって、該ガラスセラミックス組成物を焼成して得られる焼成体の、５０〜２５０℃における平均線膨張係数が６０×１０−７〜９０×１０−７／℃であるガラスセラミックス組成物を提供する。なお、「５０〜２５０℃における平均線膨張係数」を、以下単に「膨張係数」という。
また、前記低吸湿性ガラスフリットまたは前記ガラスセラミックス組成物を焼成して得られる焼成体を提供する。
【０００７】
【発明の実施の形態】
本発明の低吸湿性ガラスフリットは吸湿性の低いガラスフリットである。その吸湿量は、好ましくは１％以下、より好ましくは０．５％以下、さらに好ましくは０．３５％以下、特に好ましくは０．２％以下である。ここでいう吸湿量は次のようにして測定される。ガラスフリット２ｇを、ふたのない１５ｍｍφの円筒型の容器に入れ、温度４０℃、湿度９０％の恒温恒湿槽中に４８時間静置後取出して重量を測定し、重量増加率すなわち吸湿量を求めた。
【０００８】
本発明の低吸湿性ガラスフリットおよびガラスセラミックス組成物は、ＰＤＰ、ＶＦＤ、等のフラットディスプレイパネルにおける封着、被覆、リブ形成、等に好適に用いられる。
【０００９】
本発明の低吸湿性ガラスフリットまたは本発明のガラスセラミックス組成物を焼成して得られる焼成体は、無色、または着色していてもわずかな着色にすぎないものであり、フラットディスプレイパネルにおける透視性およびカラー表示機能を阻害しない。
【００１０】
また、フラットディスプレイパネルにおけるリブは無彩色、すなわち、白色、灰色または黒色であることが好ましく、その点からも、無色、または着色していてもわずかな着色にすぎない本発明の低吸湿性ガラスフリットは好ましい。その理由は、青、緑、等の強い着色があるガラスフリットの焼成体、または該ガラスフリットを含有するガラスセラミックス組成物を焼成して得られる焼成体を白色または黒色にすることは、たとえ白色顔料または黒色顔料を用いても、焼成体の焼結不足等の問題を起こすことなく実現するのは困難であるからである。
【００１１】
本発明の低吸湿性ガラスフリットは、軟化点が６２０℃以下であり、６５０℃以下の焼成温度で充分軟化流動する。
本発明の低吸湿性ガラスフリットは、膨張係数が５０×１０-7〜１６０×１０-7／℃（範囲Ａ）であることが好ましい。より好ましくは６０×１０-7〜９０×１０-7／℃（範囲Ｂ）である。その理由は以下のとおりである。
【００１２】
フラットディスプレイパネルに用いられるガラス基板の膨張係数は概ね６０×１０-7〜１００×１０-7／℃の範囲にある。このようなガラス基板にガラスフリットまたはガラスセラミックス組成物を良好に焼き付けるためには、焼成して得られる焼成体の膨張係数は範囲Ｂにあることが好ましい。本発明の低吸湿性ガラスフリットの膨張係数が範囲Ａにあれば、低膨張セラミックスフィラーを添加して焼成体の膨張係数を範囲Ｂにできる。また、本発明の低吸湿性ガラスフリットの膨張係数が範囲Ｂにあれば、焼成体の膨張係数制御のために低膨張セラミックスフィラーを添加する必要はない。
【００１３】
本発明の低吸湿性ガラスフリットの組成について、モル％を単に％と表示して以下に説明する。
Ｐ2Ｏ5はネットワークフォーマであり必須成分である。２５％未満ではガラス化が困難となる。好ましくは２７％以上である。５０％超では耐水性が低下する。好ましくは４５％以下である。
【００１４】
スズ酸化物、ＺｎＯ、およびＭｇＯはガラスを安定化させる成分であり、そのいずれかの成分は含有しなければならない。ＳｎＯに換算したスズ酸化物の含有量（以下単にＳｎＯ含有量という。）、ＺｎＯ含有量、ＭｇＯ含有量の合計が３０％未満ではガラス化が困難となる。好ましくは３５％以上である。７０％超ではガラスが失透しやすくなる。
【００１５】
また、ＳｎＯ含有量が７０％超、ＺｎＯ含有量が５０％超、またはＭｇＯ含有量が５０％超、では失透するおそれがある。
【００１６】
Ｉｎ2Ｏ3は吸湿性を低下させるとともに耐水性を向上させる成分であり、また、溶融状態のガラスの粘度を上昇させることなくガラスを安定化させる成分であり、必須である。０．１％未満では前記効果が小さい。好ましくは０．５％以上である。１２％超では軟化点が高くなりすぎる。好ましくは６％以下、より好ましくは３％以下である。
【００１７】
ＷＯ3は耐水性を向上させ、またガラスを安定化させる成分であり、また、Ｉｎ2Ｏ3に比べて安価であり、１５％まで含有してもよい。１５％超では軟化点が高くなりすぎ、また、逆にガラスが不安定になり、また、強く着色するおそれがある。好ましくは５％以下、より好ましくは３％以下、特に好ましくは１％以下である。
【００１８】
Ｌｉ2Ｏ、Ｎａ2Ｏ、Ｋ2Ｏは軟化点を低下させる成分であり、合量で２０％まで含有してもよい。２０％超では耐水性を低下させるおそれがある。また、膨張係数が大きくなりすぎ、封着、被覆、等が困難になるおそれがある。
【００１９】
Ｂ2Ｏ3、Ａｌ2Ｏ3、ＳｉＯ2は耐水性を向上させる成分であり、また、Ｉｎ2Ｏ3に比べて安価であり、それぞれ２０％、１０％、１０％まで含有してもよい。これを超えて含有すると、軟化点が高くなりすぎる、ガラスが不安定になる、等のおそれがある。
【００２０】
本発明の低吸湿性ガラスフリットは実質的に上記成分からなるが、この他にＣａＯ、ＳｒＯ、ＢａＯ、Ｙ2Ｏ3、ＴｉＯ2、ＺｒＯ2、ＭｏＯ3、ＭｎＯ、Ｆｅ2Ｏ3、Ｒｈ2Ｏ3、ＣｏＯ、ＮｉＯ、ＰｄＯ、ＣｕＯ、Ａｇ2Ｏ、Ｂｉ2Ｏ3、ＴｅＯ2、希土類酸化物（Ｌａ2Ｏ3、ＣｅＯ2、等）を合量で５％まで含有してもよい。
【００２１】
本発明のガラスセラミックス組成物は６５０℃以下の焼成温度で充分軟化流動し、これを焼成して得られる焼成体の膨張係数は６０×１０-7〜９０×１０-7／℃である。本発明のガラスセラミックス組成物は、膨張係数が６０×１０-7〜１００×１０-7／℃であるガラス基板に関する封着、被覆等に好適である。
【００２２】
本発明のガラスセラミックス組成物は、焼成体の膨張係数の制御、着色、強度向上、等のためにセラミックス粉末を含有する。セラミックス粉末が１重量％未満では、効果が小さい。６０重量％超では、本発明の低吸湿性ガラスフリットの含有量が小さくなりすぎ焼成体が焼結不足となる。
【００２３】
焼成体の膨張係数を６０×１０-7〜９０×１０-7／℃に制御するために用いられるセラミックス粉末、すなわち低膨張セラミックスフィラーとしては、ジルコン、コーディエライト、アルミナ、チタン酸アルミニウム、ムライト、シリカ、β−ユークリプタイト、β−スポジュメン、β−石英固溶体、等が挙げられる。
【００２４】
着色のために用いられるセラミックス粉末は、通常無機耐熱顔料と称されているものである。白色にするためには、アルミナ、酸化チタン、ジルコニア、等が用いられる。黒色にするためには、鉄とマンガンの複合酸化物、銅とクロムの複合酸化物、コバルトとクロムの複合酸化物、等が用いられる。
【００２５】
本発明のガラスセラミックス組成物は、実質的に、本発明の低吸湿性ガラスフリットとセラミックス粉末からなるが、この他に結晶化促進剤、表面処理剤、等を本発明の目的を損なわない範囲で５重量％まで含有してもよい。
【００２６】
本発明の低吸湿性ガラスフリットおよび本発明のガラスセラミックス組成物は、たとえば、ビークルと混合してペースト化され、ガラスペーストとされる。ビークルとの混合は、乳鉢、３本ロールミル、等を用いて行われる。このガラスペーストをガラス基板またはガラス基板上に形成された薄膜に塗布し、６５０℃以下の温度で焼成し、封着、被覆、リブ形成、等を行う。
前記ビークルとして、通常、エチルセルロース、ニトロセルロース、ブチラール樹脂、等の樹脂成分を、α−テルピネオール、ブチルカルビトールアセテート、酢酸イソアミル、等の溶剤に溶解したものが用いられる。
【００２７】
本発明のガラスセラミックス組成物を、ＰＤＰ、ＶＦＤ、等のフラットディスプレイパネルの封着に用いる場合、低膨張セラミックスフィラーの含有量は１〜４０重量％であることが好ましい。
【００２８】
以上の説明ではフラットディスプレイパネルへの適用について述べたが、本発明の低吸湿性ガラスフリットおよび本発明のガラスセラミックス組成物の用途はこれに限られず、他のガラス物品における封着、被覆、等にも使用できる。たとえば、ブラウン管におけるパネルとファンネルの封着にも使用できる。
【００２９】
【実施例】
表のＰ2Ｏ5からＳｉＯ2までの欄にモル％で表示した組成（表においてＳｎＯは、ＳｎＯに換算したスズ酸化物を表わす。）のガラスとなるように、原料を調合、混合した。Ｐ2Ｏ5に関係する原料としては、オルトリン酸水溶液、ピロリン酸亜鉛粉末、ピロリン酸マグネシウム粉末、を用いた。調合、混合した原料を、例１、例２、例８、例９についてはふた付きの石英るつぼに、例３〜７、例１０、例１１については白金るつぼに、それぞれ入れて１２００℃で３０分溶融した。このようにして得られた溶融ガラスをステンレス鋼製ローラに流し込みフレーク化したあと、アルミナ製ボールミルで１００分間粉砕して粉末化しガラスフリットを得た。
【００３０】
前記ガラスフリットについて、以下の測定を行った。
ガラス転移点（℃）、軟化点（℃）、結晶化温度（℃）：ＤＴＡにより昇温速度１０℃／分の条件下で測定した。軟化点６２０℃以下のものを可とした。
【００３１】
膨張係数（×１０-7／℃）：粉末化する前のガラスフレークを再溶融後ステンレス鋼製板上に流し出し、ガラス転移点近傍の温度で徐冷した。得られたガラスを２ｍｍ×２０ｍｍφの棒状に加工し、石英ガラスを標準試料として熱示差膨張計により５０〜２５０℃の平均線膨張係数を測定した。５０×１０-7〜１６０×１０-7／℃であるものが好ましい。
【００３２】
耐水性（％）：膨張係数測定用サンプルと同じサンプルを８０℃の水に２時間浸漬し、浸漬前後の重量から重量減少率を求めた。０．０３％以下のものが好ましい。
【００３３】
吸湿量（％）：ガラスフリット２ｇを、ふたのない１５ｍｍφの円筒型の容器に入れ、温度４０℃、湿度９０％の恒温恒湿槽中に４８時間静置後取出した。取出したガラスフリットの重量を測定し、重量増加率を求めた。１％以下のものが好ましい。
【００３４】
色：ガラスフリットを目視観察し、無色のものを○、わずかに着色しているものを△、強く着色しているものを×、とした。
【００３５】
【表１】
0004061762.tif 000002
【００３６】
【表２】
0004061762.tif 000003
【００３７】
例１〜７は実施例、例８〜１１は比較例である。例８、例９は吸湿量が大きい。例１０は着色が強い。例１１は失透が顕著であり安定なガラスが得られなかった。
【００３８】
次に、例２のガラスフリット９０重量％とコーディエライト１０重量％を混合してガラスセラミックス組成物を作製した。これを４９０℃で１０分間焼成して焼成体を得た。その膨張係数は７８×１０-7／℃であった。
【００３９】
【発明の効果】
本発明によれば、吸湿性が低く長期保存ができ、耐水性にすぐれ、鉛やカドミウムを含まず、かつ、まったくまたはほとんど着色していない低融点ガラスフリットを提供できる。また、この低融点ガラスフリットを用いて、長期保存ができ吸湿性の低いガラスセラミックス組成物を提供できる。